(57)【要約】      （修正有）【課題】ウエハの裏面内周部のみが研削されることで外周部に環状凸部を有し、内周部平面と環状凸部との間に段差が形成されたウエハ裏面に対して、裏面内周部にダイシング時にウエハの振動を抑えることができるスペーサを貼付し、ウエハ裏面にスペーサを介してダイシングシートを貼付する半導体ウエハの保持方法、該保持方法によるチップ体の製造方法、および該保持方法に用いられるスペーサを提供する。【解決手段】表面に回路１３が形成され、裏面外周部に環状凸部１７を有する半導体ウエハ１１の前記環状凸部により囲繞された領域に、粘着剤層４２を有するスペーサ４０を貼付し、半導体ウエハの裏面に前記スペーサを介してダイシングシート１０を貼付する。【選択図】図１
2010140957.tif 000002
【特許請求の範囲】
【請求項１】
表面に回路が形成され、裏面外周部に環状凸部を有する半導体ウエハの前記環状凸部により囲繞された領域に、粘着剤層を有するスペーサを貼付し、
半導体ウエハの裏面に、前記スペーサを介して、ダイシングシートを貼付する半導体ウエハの保持方法。
【請求項２】
請求項１の半導体ウエハの保持方法で半導体ウエハを保持し、半導体ウエハを個片化してチップを作製し、
前記チップをピックアップするチップ体の製造方法。
【請求項３】
基材と、その上に形成される粘着剤層とからなる粘着フィルムを単層または積層してなるスペーサ。
【発明の詳細な説明】
【技術分野】
【０００１】
本発明は、表面に回路が形成され、裏面外周部に環状凸部を有する半導体ウエハの保持方法、該保持方法によるチップ体の製造方法および該保持方法に用いられるスペーサに関する。
【背景技術】
【０００２】
半導体ウエハは表面に回路が形成された後、ウエハの裏面側に研削加工を施し、ウエハの厚みを調整する裏面研削工程およびウエハを所定のチップサイズに個片化するダイシング工程が行われる。近年のＩＣカードの普及にともない、その構成部材である半導体チップの薄型化が進められている。このため、従来３５０μｍ程度の厚みであったウエハを、５０〜１００μｍあるいはそれ以下まで薄くすることが求められるようになった。しかし、半導体ウエハは薄くなるにつれて、加工や運搬の際、破損する危険性が高くなる。
【０００３】
このため、図４〜図６に示すように、ウエハの裏面研削時に、裏面内周部１６のみを研削し、裏面外周部に環状凸部１７を残存させ、ウエハに剛性を持たせることが提案されている（特許文献１、２、３等）。ウエハ１１表面には、図４に示すように、外周端から数ｍｍの範囲には回路１３が形成されていない余剰部分１５があり、回路１３は余剰部分を除くウエハ内周部１４に形成されている。上記の環状凸部を有するウエハでは、表面の回路形成部分（ウエハ内周部１４）に対応する裏面内周部１６が所定の厚みまで研削され、回路が形成されていない余剰部分１５に対応する裏面外周部は研削されずに残存し、環状凸部１７となる。環状凸部１７は比較的剛性が高いため、上記の形態に研削されたウエハ１１は、安定して搬送、保管でき、また加工時の破損が少なくなる。なお、図５は環状凸部１７が形成されている裏面側からの斜視図、図６は図５の断面図を示す。
【０００４】
上記のような半導体ウエハの裏面を下にしてテーブルに保持する場合、裏面内周部１６とテーブルとの間には空間ができる。このため、半導体ウエハの裏面内周部１６にダイボンド用の粘着フィルムを貼付し、その後に半導体ウエハの裏面にダイシングテープを貼付してダイシングすることが提案されている（特許文献４）。
【特許文献１】特開2007-19379号公報
【特許文献２】特開2007-266352号公報
【特許文献３】特開2007-287796号公報
【特許文献４】特開2007-73767号公報
【発明の開示】
【発明が解決しようとする課題】
【０００５】
半導体ウエハをダイシングする際には、ウエハの裏面全面をダイシングシートと呼ばれる粘着シートで固定し、ダイシングシートの外周部をリングフレームにより固定している。その後、ウエハ表面側から回路パターンを認識しつつ、回路間のストリートに沿ってダイシングを行う。ダイシング時には、ウエハをフルカットしてチップを作成し、ダイシングシートを切断しないようにダイシングの深さを設定する。この結果、生成したチップは、ダイシングシート上に保持され、その後、所定の手段によりチップのピックアップを行う。
【０００６】
しかし、上記のようにウエハの裏面内周部のみを研削し、外周部に環状凸部を残存させた場合には、裏面内周部１６とダイシングシートとの間に空間があるために、その部分においてウエハ内周部が垂れ下がり、ダイシングを行うことが困難になる。また、裏面内周部１６とダイシングシートとの間の空間に、ダイボンド用粘着フィルムを貼付した場合であっても、ダイボンド用粘着フィルムは該空間を埋めるほど厚みがないために、ウエハ内周部が垂れ下がり、ダイシングを行うことが困難であり、ウエハ割れの原因となることがある。
【０００７】
したがって、本発明は、ウエハの裏面内周部のみが研削され、外周部に環状凸部を有し、内周部平面と環状凸部との間に段差が形成されたウエハ裏面に対して、裏面内周部にダイシング時にウエハの振動を抑えることができるスペーサを貼付し、ウエハ裏面にスペーサを介してダイシングシートを貼付する半導体ウエハの保持方法、該保持方法によるチップ体の製造方法、および該保持方法に用いられるスペーサを提供することを目的としている。
【課題を解決するための手段】
【０００８】
このような課題の解決を目的とした本発明の要旨は以下のとおりである。
（１）表面に回路が形成され、裏面外周部に環状凸部を有する半導体ウエハの前記環状凸部により囲繞された領域に、粘着剤層を有するスペーサを貼付し、
半導体ウエハの裏面に、前記スペーサを介して、ダイシングシートを貼付する半導体ウエハの保持方法。
（２）上記（１）の半導体ウエハの保持方法で半導体ウエハを保持し、半導体ウエハを個片化してチップを作製し、
前記チップをピックアップするチップ体の製造方法。
（３）基材と、その上に形成される粘着剤層とからなる粘着フィルムを単層または積層してなるスペーサ。
【発明の効果】
【０００９】
本発明によれば、表面に回路１３が形成され、裏面外周部に環状凸部１７を有する半導体ウエハ１１の環状凸部により囲繞された領域にスペーサを貼付し、ウエハ裏面にスペーサを介してダイシングシートを貼付することで、ダイシング時に、ウエハの振動を抑えることができ、ウエハの破損やチッピングを起こすことなくチップ体を製造することができる。
【発明を実施するための最良の形態】
【００１０】
以下本発明の好ましい態様について、図面を参照しながら、その最良の形態も含めてさらに具体的に説明する。
【００１１】
本発明の半導体ウエハの保持方法は、図１に示すように、表面に回路１３が形成され、裏面外周部に環状凸部１７を有する半導体ウエハ１１の環状凸部１７により囲繞された領域に、環状凸部１７の内径よりもやや小さな外径のスペーサ４０を貼付し、スペーサ４０を介してダイシングシート１０を貼付する。また、図２及び図３は本発明のスペーサ、図４は表面に回路１３が形成され、裏面外周部に環状凸部１７を有する半導体ウエハ１１の回路面側の平面図、図５は環状凸部１７が形成された裏面側からの斜視図、図６は図５の断面図を示す。
【００１２】
半導体ウエハ１１はシリコンウエハであってもよく、またガリウム・砒素などの化合物半導体ウエハであってもよい。ウエハ表面への回路１３の形成はエッチング法、リフトオフ法などの従来より汎用されている方法を含む様々な方法により行うことができる。半導体ウエハの回路形成工程において、所定の回路１３が形成される。回路１３は、ウエハ１１の内周部１４表面に格子状に形成され、外周端から数ｍｍの範囲には回路が存在しない余剰部分１５が残存する。ウエハ１１の研削前の厚みは特に限定はされないが、通常は５００〜１０００μｍ程度である。
【００１３】
裏面研削時には、表面の回路１３を保護するために回路面に、表面保護シートと呼ばれる粘着シートを貼付する。裏面研削は、ウエハ１１の回路面側（すなわち表面保護シート側）をチャックテーブル等により固定し、回路１３が形成されていない裏面側をグラインダーにより研削する。裏面研削時には、まず裏面全面を所定の厚みまで研削した後に、表面の回路形成部分（内周部１４）に対応する裏面内周部１６のみを研削し、回路１３が形成されていない余剰部分１５に対応する裏面領域は研削せずに残存させる。この結果、研削後の半導体ウエハ１１は、裏面の内周部１６のみがさらに薄く研削され、外周部分には環状の凸部１７が残存する。このような裏面研削は、たとえば前記した特許文献１〜３に記載された公知の手法により行うことができる。
【００１４】
環状凸部１７の全厚Ｔ１（図６参照）は特に限定はされず、ウエハに必要な剛性を与え、またハンドリング性を損なわない程度であればよく、一般的には４００〜７２５μｍ程度である。環状凸部の幅は、余剰部分１５の幅程度であり、一般的には２〜５ｍｍ程度である。また、内周部１６の厚みＴ２はデバイスの設計に依存し、通常は２５〜２００μｍ程度である。したがって、内周部１６の平面と環状凸部１７との段差（Ｔ１−Ｔ２）は２００〜７００μｍ程度である。
【００１５】
裏面研削工程の後、研削によって生成した破砕層を除去する処理が行われてもよい。また、裏面研削工程に続いて、必要に応じ裏面にエッチング処理などの発熱を伴う加工処理や、裏面への金属膜の蒸着、有機膜の焼き付けのように高温で行われる処理を施してもよい。裏面の内周部１６のみが所定の厚みにまで研削され、外周部分には環状凸部１７を有するウエハ１１によれば、環状凸部１７の剛性が高いため、ウエハを破損することなく、搬送、保管、加工等を行うことができる。
【００１６】
裏面研削工程後、図１に示すように、ウエハ１１の研削面側の環状凸部１７により囲繞された領域に、環状凸部１７の内径よりもやや小さな外径のスペーサ４０を貼付し、スペーサ４０を介して、ウエハ裏面にダイシングシート１０を貼付してウエハ１１のダイシングを行う。ダイシングは回路１３を個片化するように、ウエハ表面に形成されたダイシングストリートＤＳ（図４参照）に沿って行われる。なお、ウエハ表面に貼付されている表面保護シートは、ダイシングシート１０の貼付前に剥離してもよく、ダイシングシート１０の貼付後に剥離してもよい。また、ダイシング工程の終了後に個片化されたチップ表面から回路を保護していた表面保護シートを剥離してもよい。
【００１７】
本発明に係る半導体ウエハの保持方法において、スペーサ４０のウエハ裏面内周部１６への貼付は、スペーサ４０のみをマウンターと呼ばれる装置（貼合装置）によりウエハ裏面内周部１６に貼付し、その後にスペーサ４０を介してウエハ裏面にダイシングシート１０を貼付する方法や、スペーサ４０をダイシングシート１０に貼付し、スペーサ４０をウエハ裏面内周部１６に嵌合するようにマウンターと呼ばれる装置により貼付する方法により行われる。特に、これらの貼付は、真空（減圧雰囲気）下で行うことが好ましい。
【００１８】
スペーサ４０は、粘着剤層４２を有する。粘着剤層４２は基材４１の片面に形成され、基材４１は、後述する樹脂フィルムの単層または樹脂フィルムを積層して形成される。樹脂フィルムの積層数は特に限定はされず、図３においては、スペーサ４０は、樹脂フィルム４１ｅ，４１ｆ，４１ｇ，４１ｈを積層した４層の樹脂フィルム積層体上に粘着剤層４２を形成してなる。積層する樹脂フィルムの材質は、同じでもよいし、異なっていてもよい。
【００１９】
また、スペーサ４０は、樹脂フィルム上に粘着剤層を形成した粘着フィルムを積層することにより形成してもよい。粘着フィルムの積層数は特に限定はされず、図２においては、スペーサ４０は、樹脂フィルム４１ａ，４１ｂ，４１ｃ，４１ｄ上に粘着剤層４２ａ（４２），４２ｂ，４２ｃ，４２ｄを形成した４層の粘着フィルムからなる。つまり、スペーサ４０は、ウエハ１１の裏面内周部１６への貼付面に粘着剤層４２を形成していればよい。積層する粘着フィルムを構成する樹脂フィルム及び粘着剤層の材質は、同じでもよいし、異なっていてもよい。
【００２０】
スペーサ４０の厚みは、半導体ウエハ１１の裏面内周部１６の平面と環状凸部１７との間の段差（Ｔ１−Ｔ２）により適宜に選択され、好ましくは該段差の９５〜１０５％、特に好ましくは該段差の９７〜１００％である。
【００２１】
スペーサ４０の外径は、半導体ウエハ１１の環状凸部１７の内径により適宜に選択され、好ましくは該内径の９５〜１００％である。
【００２２】
スペーサ４０のヤング率は、１０００ＭＰａ以上が好ましく、さらに好ましくは、１０００〜１００００ＭＰａ、特に好ましくは２０００〜６５００ＭＰａの範囲である。スペーサ４０のヤング率が上記範囲にあると、ウエハをダイシングする際の振動を抑制し、ウエハ割れやチッピングを防ぐことができる。また、ヤング率が１００００ＭＰａよりも大きい場合、ウエハのダイシングには影響しないが、ダイシング後、スペーサを剥離しにくいことがある。
【００２３】
スペーサ４０に用いられる樹脂フィルムの材質は、上記物性を満足する限り特に限定はされないが、例えば、ポリエチレンテレフタレートフィルム、ポリエチレンナフタレートフィルム、ポリイミドフィルム、ポリプロピレンフィルム、ポリ塩化ビニルフィルム、塩化ビニル共重合体フィルム、ポリウレタンフィルム、ポリスチレンフィルム、ポリカーボネートフィルム、フッ素樹脂フィルム、およびその水添加物または変性物等からなるフィルムなどが用いられる。またこれらの架橋フィルムも用いられる。上記の基材は１種単独でも良いし、さらにこれらを２種類以上組み合わせた複合フィルムであっても良い。
【００２４】
また、後述するように、粘着剤層４２を紫外線硬化型粘着剤で形成し、粘着剤を硬化するために照射するエネルギー線として紫外線を用いる場合には、紫外線に対して透明である樹脂フィルムが好ましい。なお、エネルギー線として電子線を用いる場合には透明である必要はないので、上記のフィルムの他、これらを着色した透明フィルム、不透明フィルム等を用いることができる。
【００２５】
また、樹脂フィルムの上面、すなわち粘着剤層４２が設けられる側の樹脂フィルム表面には粘着剤との密着性を向上するために、コロナ処理を施したり、プライマー層を設けてもよい。また、粘着剤層４２とは反対面に各種の塗膜を塗工してもよい。スペーサ４０は、上記のような樹脂フィルムを用い、その上に粘着剤層４２を設けることで製造される。
【００２６】
粘着剤層４２は、再剥離性を有する弱粘性の粘着剤、あるいは紫外線硬化型粘着剤により形成されることが好ましい。
【００２７】
また、粘着剤層４２の厚みは、好ましくは３〜２０μｍ、さらに好ましくは５〜１０μｍの範囲にある。粘着剤層４２の厚みが薄すぎる場合には、充分な粘着力が得られない場合がある。一方、粘着剤層４２の厚みが厚すぎる場合には、ウエハ１１のダイシング時にウエハが振動し、チッピングが発生するおそれがある。
【００２８】
粘着剤層４２は、従来より公知の種々の粘着剤により形成され得る。このような粘着剤としては、何ら限定されるものではないが、たとえばゴム系、アクリル系、シリコーン系、ポリビニルエーテル等の粘着剤が用いられる。また、エネルギー線硬化型や加熱発泡型、水膨潤型の粘着剤も用いることができる。エネルギー線硬化（紫外線硬化、電子線硬化等）型粘着剤としては、特に紫外線硬化型粘着剤を用いることが好ましい。なお、粘着剤層４２には、その使用前に粘着剤層を保護するために剥離シートが積層されていてもよい。
【００２９】
剥離シートは、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００３０】
樹脂フィルム表面に粘着剤層４２を設ける方法は、剥離シート上に所定の膜厚になるように塗布し形成した粘着剤層を樹脂フィルム表面に転写しても構わないし、樹脂フィルム表面に直接塗布して粘着剤層４２を形成しても構わない。
【００３１】
スペーサ４０は、上記したような特定の物性を満たすため、ウエハをダイシングする際に、ウエハ１１およびチップ１２を確実に保持し、ウエハ内周部の垂れ下がりを防止して振動を抑制し、ウエハ割れやチッピングを防ぐことができる。
【００３２】
ダイシングシート１０は、基材１と、その片面に形成された粘着剤層２とからなる。ダイシングシート１０は、スペーサ４０を介してウエハ裏面に貼付でき、ウエハ１１を保持できるものであれば、特に限定はされない。
【００３３】
ダイシングシート１０に用いられる基材１の材質は、特に限定はされないが、例えば、低密度ポリエチレン（ＬＤＰＥ）フィルム、直鎖低密度ポリエチレン（ＬＬＤＰＥ）フィルム、高密度ポリエチレン（ＨＤＰＥ）フィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリウレタンフィルム、エチレン酢酸ビニル共重合体フィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、フッ素樹脂フィルム、およびその水添加物または変性物等からなるフィルムが用いられる。またこれらの架橋フィルムも用いられる。上記の基材は１種単独でもよいし、さらにこれらを２種類以上組み合わせた複合フィルムであってもよい。
【００３４】
また、後述するように、粘着剤層２を紫外線硬化型粘着剤で形成し、粘着剤を硬化するために照射するエネルギー線として紫外線を用いる場合には、紫外線に対して透明である基材が好ましい。なお、エネルギー線として電子線を用いる場合には透明である必要はないので、上記のフィルムの他、これらを着色した透明フィルム、不透明フィルム等を用いることができる。
【００３５】
また、基材１の上面、すなわち粘着剤層２が設けられる側の基材表面には粘着剤との密着性を向上するために、コロナ処理を施したり、プライマー層を設けてもよい。また、粘着剤層２とは反対面に各種の塗膜を塗工してもよい。ダイシングシート１０は、上記のような基材上に粘着剤層を設けることで製造される。
【００３６】
粘着剤層２は、従来より公知の種々の粘着剤により形成され得る。このような粘着剤としては、何ら限定されるものではないが、たとえばゴム系、アクリル系、シリコーン系、ポリビニルエーテル等の粘着剤が用いられる。また、エネルギー線硬化型や加熱発泡型、水膨潤型の粘着剤も用いることができる。エネルギー線硬化（紫外線硬化、電子線硬化等）型粘着剤としては、特に紫外線硬化型粘着剤を用いることが好ましい。なお、粘着剤層２には、その使用前に粘着剤層を保護するために剥離シートが積層されていてもよい。
【００３７】
剥離シートは、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００３８】
基材１表面に粘着剤層２を設ける方法は、剥離シート上に所定の膜厚になるように塗布し形成した粘着剤層２を基材１表面に転写しても構わないし、基材１表面に直接塗布して粘着剤層２を形成しても構わない。
【００３９】
チップ体の製造方法は、本発明の半導体ウエハの保持方法を用い、半導体ウエハ１１を個片化（ダイシング）してチップを作製し、チップをピックアップする。一例としてウエハ１１のダイシング時にはダイシングシート１０の周辺部をリングフレーム５により固定した後、ダイシングブレード３などの回転丸刃を用いるなどの公知の手法によりウエハ１１のチップ化を行い、チップをピックアップする方法などが挙げられる。本発明に係るチップ体の製造方法によれば、ダイシング時のウエハの振動を抑え、ウエハおよびチップを確実に保持できるため、チップの歩留まりが向上し、またチップの飛散によるダイシング装置の破損を防止できる。なお、スペーサ４０の粘着剤層４２を紫外線硬化型粘着剤で形成しておけば、チップ１２のピックアップに先立ち、粘着剤層４２に紫外線を照射し粘着力を低下させることで、チップ１２のピックアップを容易に行うことができる。
【００４０】
また、ダイシング終了後に、ダイシングシート１０上に整列しているチップ群を、ピックアップ用の他の粘着シートに転写した後に、チップのピックアップを行ってもよい。
【００４１】
ピックアップされたチップ１２はその後、常法によりダイボンド、樹脂封止がされ半導体装置が製造される。
【実施例】
【００４２】
以下、本発明を実施例により説明するが、本発明はこれらの実施例に限定されるものではない。なお、以下の実施例および比較例においては、下記の形状を有するシリコンウエハ及び下記の粘着剤組成物を用いた。また、実施例および比較例におけるスペーサのヤング率及びダイシング適性は以下のように評価した。
【００４３】
（ウエハ形状）
外径：１５０ｍｍ
環状凸部の内径：１４５ｍｍ
内周部厚み：１００μｍ
環状凸部厚み：４００μｍ
【００４４】
（粘着剤組成物Ａ）
ブチルアクリレート９０重量部、アクリル酸１０重量部からなるアクリル共重合体（重量平均分子量６００，０００）のトルエン３０重量％溶液に対し、多価イソシアナート化合物（コロネートＬ（日本ポリウレタン社製））１重量部を混合し、粘着剤組成物Ａを得た。
【００４５】
（粘着剤組成物Ｂ）
ブチルアクリレート８０重量部、メチルメタクリレート１５重量部、２−ヒドロキシエチルアクリレート５重量部からなるアクリル共重合体（重量平均分子量６００，０００）のトルエン３０重量％溶液に対し、多価イソシアナート化合物（コロネートＬ（日本ポリウレタン社製））３重量部を混合し、粘着剤組成物Ｂを得た。
【００４６】
（粘着剤組成物Ｃ）
ブチルアクリレート７５重量部、メチルメタクリレート１７重量部、２−ヒドロキシエチルアクリレート８重量部からなるアクリル共重合体（重量平均分子量５８０，０００）のトルエン３０重量％溶液に対し、多価イソシアナート化合物（コロネートＬ（日本ポリウレタン社製））５重量部を混合し、粘着剤組成物Ｃを得た。
【００４７】
（スペーサのヤング率）
スペーサのヤング率は、ＪＩＳ  Ｋ７１６１：１９９４に準拠し、島津製作所社製オートグラフを用いて、引張速度２００ｍｍ／ｍiｎで測定した（サンプルサイズ：１５ｍｍ×１００ｍｍ）。
【００４８】
（ダイシング条件）
ウエハのダイシングは、株式会社ディスコ社製ダイシング装置（型番：ＤＦＤ６５１）を用い、切断速度８０ｍｍ／秒、チップサイズ２ｍｍ角、ダイシングシートへの切り込み深さ３０μｍで行った。
【００４９】
（ダイシング適性）
ダイシング中のチップの飛散やウエハの割れ、チップ端部の欠け（チッピング）の有無を検査し、チップが飛散した場合やウエハが割れた場合、チッピングが発生した場合を「不良」とした。
【００５０】
＜実施例１＞
（スペーサの作製）
樹脂フィルムとして、厚み５０μｍのポリエチレンテレフタレート（ＰＥＴ）フィルムを用い、樹脂フィルム上に粘着剤組成物Ａを、乾燥後の厚みが２５μｍになるように塗布した後に、乾燥（１００℃、１分間）させ、粘着剤層を有する粘着フィルムＡを得た。
【００５１】
次いで、粘着フィルムＡの粘着剤層を、別に用意した粘着フィルムＡの樹脂フィルムに貼り合わせた。この工程を合計２回繰り返し、総厚２２５μｍの積層粘着フィルムＡを得た。
【００５２】
また、上記粘着フィルムＡとは別に、樹脂フィルムとして、厚み５０μｍのＰＥＴフィルムを用い、樹脂フィルム上に粘着剤組成物Ｂを、乾燥後の厚みが２５μｍとなるように塗布した後に、乾燥（１００℃、１分間）させ、粘着剤層を有する粘着フィルムＢを作製した。
【００５３】
積層粘着フィルムＡの粘着剤層を、粘着フィルムＢの樹脂フィルムに貼り合わせ、直径１４３ｍｍの円形にくりぬき、総厚３００μｍのスペーサを得た。
【００５４】
（ダイシングシートの作製）
粘着剤組成物Ｃを、シリコーン系剥離処理した厚み３８μｍのＰＥＴフィルム（ＳＰ−ＰＥＴ３８１１（Ｓ）（リンテック社製））上に、乾燥後の厚みが１０μｍとなるように塗布し、乾燥（１００℃、１分間）させ、粘着剤層を形成した。ダイシングシートの基材として、厚み８０μｍのポリ塩化ビニルフィルムを用い、粘着剤層を、基材に貼り合わせて転写し、剥離処理したＰＥＴフィルムを剥がして、総厚９０μｍのダイシングシートを得た。
【００５５】
上記スペーサを用い、真空貼合装置（ＲＡＤ３８００ｍ／１２（リンテック社製））により、スペーサの粘着剤層をウエハの裏面内周部に貼付した。次いで、スペーサを介して、上記ダイシングシートをウエハ裏面に貼付し、ダイシングシート面を平坦なチャックテーブル上に保持してウエハのダイシングを行い、チップをピックアップした。スペーサのヤング率及びダイシング適性を表１に示す。
【００５６】
＜実施例２＞
スペーサに用いる樹脂フィルムをポリイミドフィルムとした以外は実施例１と同様の方法でスペーサ及びダイシングシートを得、評価を行った。スペーサのヤング率及びダイシング適性を表１に示す。
【００５７】
＜実施例３＞
スペーサに用いる樹脂フィルムをポリエチレンナフタレートフィルムとした以外は実施例１と同様の方法でスペーサ及びダイシングシートを得、評価を行った。スペーサのヤング率及びダイシング適性を表１に示す。
【００５８】
＜比較例１＞
スペーサを用いず、平坦なチャックテーブル上にダイシングシートを介してウエハを保持し、実施例１と同様にダイシングを行った。ダイシング適性を表１に示す。
【００５９】
＜比較例２＞
スペーサを用いず、ウエハの裏面内周部と嵌合する形状のステンレス板を配置したチャックテーブル上にダイシングシートを介してウエハを保持し、実施例１と同様にダイシングを行った。ダイシング適性を表１に示す。
【００６０】
【表１】
2010140957.tif 000003
【００６１】
実施例１〜３のスペーサを用いた場合は、ダイシング工程でも問題なく使用可能であった。
【００６２】
スペーサを用いず、平坦なチャックテーブルにウエハを保持してダイシングを行った場合（比較例１）には、ウエハの裏面内周部とチャックテーブルの間に空間があるため、ウエハ内周部がダイシング中にチャックテーブル側に垂れ下がり、ダイシングブレードがウエハを切り込むことができず、チップを個片化することができなかった。また、ウエハ割れが生じた。
【００６３】
スペーサを用いずに、ウエハの裏面内周部と嵌合する形状のステンレス板を配置したチャックテーブルに、ウエハを保持してダイシングを行った場合（比較例２）には、ウエハ内周部がチャックテーブルに固定されないため、ダイシング時にウエハが振動し、チッピングが生じた。
【図面の簡単な説明】
【００６４】
【図１】本発明に係るチップの保持方法、及び該保持方法を用いたダイシング方法を示す。
【図２】本発明に係るスペーサを示す。
【図３】本発明に係るスペーサを示す。
【図４】半導体ウエハの回路形成面の平面図を示す。
【図５】裏面外周部に環状凸部が形成された半導体ウエハの斜視図を示す。
【図６】図５の断面図を示す。
【符号の説明】
【００６５】
１…ダイシングシートの基材
２…ダイシングシートの粘着剤層
３…ダイシングブレード
５…リングフレーム
１０…ダイシングシート
１１…半導体ウエハ（ウエハ）
１２…半導体チップ（チップ）
１３…回路
１４…回路表面内周部
１５…余剰部分
１６…裏面内周部
１７…環状凸部
４０…スペーサ
４１…基材
４１ａ〜４１ｈ…樹脂フィルム
４２…粘着剤層
４２ａ〜４２ｄ…粘着剤層
【図１】
2010140957.tif 000004
【図２】
2010140957.tif 000005
【図３】
2010140957.tif 000006
【図４】
2010140957.tif 000007
【図５】
2010140957.tif 000008
【図６】
2010140957.tif 000009